СПОСОБ ОБРАБОТКИ СЛОЯ ЗАТРАВКИ ПЕРЕД ПРОВЕДЕНИЕМ РЕАКЦИИ ПОЛИМЕРИЗАЦИИ

1. Способ подготовки реактора к проведению реакции полимеризации в реакторе, причем вышеуказанный способ включает в себя стадии:
(а) загрузки слоя затравки в реактор, и
(б) предварительную загрузку, по меньшей мере, одной добавки однородности в реактор.
2. Способ по п.1, также включающий стадию (в) осуществления реакции полимеризации в реакторе после проведения стадий (а) и (б), включая, по меньшей мере, осуществление начальной стадии реакции в присутствии добавки однородности.
3. Способ по п.2, в котором реакция представляет собой реакцию полимеризации олефинов.
4. Способ по п.1, в котором стадии (а) и (б) осуществляют последовательно.
5. Способ по п.4, в котором реактор включает, по меньшей мере, одну трубку, где данная трубка имеет расположение и конфигурацию для введения вещества в реактор через вышеуказанную трубку и где стадию (а) осуществляют перед стадией (б), а стадия (б) включает стадию введения добавки однородности в слой затравки через данную трубку.
6. Способ по п.1, в котором стадии (а) и (б) проводят одновременно.
7. Способ по п.1, также включающий стадии:
(в) удаления влаги и воздуха из реактора после проведения стадий (а) и (б), и
(г) осуществления реакции полимеризации в реакторе после проведения стадии (в), включая, по меньшей мере, осуществление начальной стадии реакции в присутствии добавки однородности.
8. Способ по п.1, также включающий стадии:
(в) осушки слоя затравки и добавки однородности после проведения стадий (а) и (б), для удаления влаги и воздуха из реактора, и
(г) осуществления реакции полимеризации в реакторе после проведения стадии (в), включая, по меньшей мере, осуществление начальной стадии реакции в присутствии добавки однородности.
9. Способ по п.1, также включающий стадию:
(в) предварительной загрузки в реактор, по меньшей мере, одного реагента, снижающего гидравлические потери.
10. Способ по п.9, также включающий стадию:
осуществления реакции полимеризации в реакторе после проведения стадий (а), (б) и (в), включая, по меньшей мере, осуществление начальной стадии реакции в присутствии добавки однородности и реагента, снижающего гидравлические потери.
11. Способ по п.9, в котором добавка однородности представляет собой сухую добавку однородности, а также включающий стадию:
смешения сухой добавки однородности с реагентом, снижающим гидравлические потери, перед осуществлением стадий (б) и (в), а затем проведения стадий (б) и (в) посредством предварительной загрузки в реактор смеси добавки однородности и реагента, снижающего гидравлические потери.
12. Способ по п.11, в котором добавка однородности включает соль, представляющую собой карбоксилат металла, а реагент, снижающий гидравлические потери, включает коллоидное вещество в виде микрочастиц.
13. Способ по п.12, в котором реакция представляет собой реакцию полимеризации олефинов.
14. Способ по п.11, в котором добавка однородности включает соль, представляющую собой карбоксилат металла, а реагент, снижающий гидравлические потери, включает коллоидный диоксид кремния.
15. Способ по п.14, в котором реакция представляет собой реакцию полимеризации олефинов.
16. Способ по п.11, в котором добавка однородности включает соль, представляющую собой карбоксилат металла, а реагент, снижающий гидравлические потери, включает порошок диоксида кремния тонкого измельчения.
17. Способ по п.16, в котором реакция представляет собой реакцию полимеризации олефинов.
18. Способ по п.11, в котором реагент, снижающий гидравлические потери, включает оксид алюминия.
19. Способ по п.18, в котором реакция представляет собой реакцию полимеризации олефинов.
20. Способ по п.1, в котором добавку однородности предварительно загружают в сухом виде.
21. Способ по п.1, в котором добавку однородности предварительно загружают в виде порошка.
22. Способ по п.1, в котором добавку однородности предварительно загружают в виде жидкости.
23. Способ по п.1, в котором добавку однородности предварительно загружают в виде суспензии.
24. Способ по п.1, в котором добавка однородности включает стеарат металла.
25. Способ по п.24, в котором стеарат металла представляет собой стеарат алюминия.
26. Способ по п.1, в котором добавка однородности включает соль, представляющую собой карбоксилат металла.
27. Способ по п.26, в котором соль, представляющая собой карбоксилат металла, является одной из солей одноосновных карбоновых кислот, двухосновных карбоновых кислот, а также трехосновных карбоновых кислот.
28. Способ по п.26, в котором соль, являющаяся карбоксилатом металла, представлена формулой:
x
y
M(Q)(OOCR),
где М является атомом металла из групп с 1-й по 16-ю и рядов лантанидов и актинидов,
Q представляет собой атом водорода, атом галогена, гидроксигруппу, гидроксидную группу, алкильную группу, алкоксильную группу, арилоксигруппу, силоксигруппу, силановую группу, сульфонатную группу и силоксан,
R является углеводородным радикалом с числом атомов углерода от 2 до 100,
x представляет собой целое число от 0 до 3 включительно,
y является целым числом от 1 до 4 включительно, и
x+y=z, где z представляет собой валентность металла.
29. Способ по п.26, в котором соль, представляющая собой карбоксилат металла, является карбоксилатом алюминия.
30. Способ по п.1, в котором добавка однородности включает антистатический реагент.
31. Способ по п.30, в котором антистатический реагент представлен формулой:
m
n
RXR',
где R является разветвленной углеводородной группой, неразветвленной углеводородной группой, а также замещенной углеводородной группой, имеющей, по меньшей мере, один атом углерода,
R' представляет собой алкилгидроксигруппу,
Х является, по меньшей мере, одним гетероатомом, и
n является таким, что соединение, соответствующее данной формуле, не обладает суммарным зарядом.
32. Способ по п.26, также включающий стадию:
(в) осуществления реакции полимеризации в реакторе после проведения стадий (а) и (б), включая, по меньшей мере, проведение начальной стадии реакции в присутствии добавки однородности, и где соль, представляющая собой карбоксилат металла, имеет температуру плавления, которая превышает температуру в реакторе в ходе реакции полимеризации.
33. Способ по п.1, в котором реакция представляет собой реакцию полимеризации олефинов.
34. Способ подготовки реактора к осуществлению реакции полимеризации в реакторе, причем вышеуказанный способ включает стадии:
(а) получения обработанного вещества слоя затравки посредством смешения вещества слоя затравки, по меньшей мере, с одной добавкой однородности, и
(б) предварительной загрузки в реактор обработанного вещества слоя затравки.
35. Способ по п.34, также включающий стадию:
(в) осуществления реакции полимеризации в реакторе после проведения стадий (а) и (б), включая, по меньшей мере, проведение начальной стадии реакции в присутствии добавки однородности.
36. Способ по п.35, в котором реакция представляет собой реакцию полимеризации олефинов.
37. Способ по п.34, в котором добавка однородности включает стеарат металла.
38. Способ по п.34, в котором добавка однородности включает соль, представляющую собой карбоксилат металла.
39. Способ по п.38, в котором соль, представляющая собой карбоксилат металла, является солью одноосновной карбоновой кислоты, двухосновной карбоновой кислоты и трехосновной карбоновой кислоты.
40. Способ по п.38, в котором соль, являющаяся карбоксилатом металла, представлена формулой:
x
y
M(Q)(OOCR),
где М является атомом металла из групп с 1-й по 16-ю и рядов лантанидов и актинидов,
Q представляет собой атом водорода, атом галогена, гидроксигруппу, гидроксидную группу, алкильную группу, алкоксигруппу, арилоксильную группу, силоксигруппу, силановую группу, сульфонатную группу и силоксан,
R является углеводородным радикалом с числом атомов углерода от 2 до 100,
x представляет собой целое число от 0 до 3 включительно,
y является целым числом от 1 до 4 включительно, и
x+y=z, где z представляет собой валентность металла.
41. Способ по п.34, в котором добавка однородности включает антистатический реагент.
42. Способ по п.41, в котором антистатический реагент представлен формулой:
m
RXR'n,
где R является разветвленной углеводородной группой, неразветвленной углеводородной группой, а также замещенной углеводородной группой, имеющей по меньшей мере, один атом углерода,
R' представляет собой алкилгидроксигруппу,
Х является, по меньшей мере, одним гетероатомом, и
n является таким, что соединение, соответствующее данной формуле, не имеет суммарного заряда.
43. Способ подготовки реактора, имеющего слой затравки к осуществлению реакции полимеризации в реакторе, причем вышеуказанный способ включает в себя стадию:
(а) при наличии в реакторе слоя затравки загрузки, по меньшей мере, одной добавки однородности в реактор перед осуществлением реакции полимеризации в вышеуказанном реакторе.
44. Способ по п.43, также включающий в себя стадию:
(б) осуществления реакции полимеризации в реакторе после проведения стадии (а), включая, по меньшей мере, проведение начальной стадии вышеуказанной реакции в присутствии добавки однородности.
45. Способ по п.44, в котором воздух и влага присутствуют с слоем затравки в реакторе в ходе стадии (а), а также включающий стадию:
(в) удаления, по меньшей мере, некоторого количества влаги и воздуха из реактора после проведения стадии (а), но перед проведением стадии (б) при подготовке к осуществлению реакции полимеризации.
46. Способ по п.44, в котором реакция представляет собой реакцию полимеризации олефинов.
47. Способ по п.46, в котором реактор включает, по меньшей мере, одну трубку, данная трубка имеет расположение и конфигурацию для введения вещества в реактор через вышеуказанную трубку, и где стадия (а) включает стадию введения добавки однородности в слой из затравки через данную трубку.
48. Способ по п.44, также включающий стадию:
(в) удаления реагентов, оставшихся от предыдущей реакции полимеризации из реактора, после проведения стадии (а), но перед проведением стадии (б).
49. Способ по п.43, также включающий стадию:
(б) предварительной загрузки, по меньшей мере, одного реагента, снижающего гидравлические потери, в реактор перед осуществлением реакции полимеризации в вышеуказанном реакторе.
50. Способ по п.49, также включающий стадию:
(в) осуществления реакции полимеризации в реакторе после проведения стадий (а) и (б), включающий, по меньшей мере, проведение начальной стадии реакции в присутствии добавки однородности и реагента, снижающего гидравлические потери.
51. Способ по п.50, в котором добавка однородности представляет собой сухую добавку однородности, а также включающий стадию:
смешения сухой добавки однородности с реагентом, снижающим гидравлические потери, перед проведением стадий (а) и (б), и затем осуществления стадий (а) и (б) путем предварительной загрузки в реактор смеси добавки однородности и реагента, снижающего гидравлические потери.
52. Способ по п.50, в котором реакция представляет собой реакцию полимеризации олефинов.
53. Способ по п.49, в котором добавка однородности включает соль, представляющую собой карбоксилат металла, а реагент, снижающий гидравлические потери, включает коллоидное вещество в виде микрочастиц.
54. Способ по п.49, в котором добавка однородности включает соль, представляющую собой карбоксилат металла, а реагент, снижающий гидравлические потери, включает коллоидный диоксид кремния.
55. Способ по п.49, в котором добавка однородности включает соль, представляющую собой карбоксилат металла, а реагент, снижающий гидравлические потери, включает порошок диоксида кремния тонкого измельчения.